СПОСОБ ПОЛУЧЕНИЯ ОТКРЫТОПОРИСТОГО МИКРОСТРУКТУРНОГО УГЛЕРОДНОГО МАТЕРИАЛА

Способ получения открытопористого микроструктурного углеродного материала, включающий подготовку исходного материала в виде смеси резольной смолы и отвердителя на основе раствора щавелевой кислоты в многоатомном спирте, отверждение полученной смеси и последующую карбонизацию при постоянном отводе образующихся газов, отличающийся тем, что предварительно готовят композицию для получения углеродного материала, которая содержит жидкую резольную смолу, порообразователь -щавелевую кислоту в виде ее раствора в многоатомном спирте и дополнительно реагент в виде кислородсодержащей соли никеля в качестве активирующей добавки, полученную смесь вакуумируют, производят заливку смеси в форму и отверждение в термошкафу при температуре 65-75°С, проведение термообработки отвержденной заготовки в диапазоне температур от 400°С до 450°С при постоянном отводе образующихся газов с получением заготовки фенопластового прекурсора, пропитку прекурсора раствором резольной смолы в легколетучих органических растворителях в массовом соотношении (3-5):1, после чего заготовку пропитанного фенопластового прекурсора сушат и карбонизуют в металлической ячейке в муфельной печи без доступа воздуха в диапазоне температур 850-900°С при равномерном подъеме температуры со скоростью 2-3 град/мин.